(57)【特許請求の範囲】
【請求項１】
ａ）＋１.５より大きい誘電異方性を有する１種または２種以上の化合物からなる液晶成分Ａの１０〜６５重量％；
ｂ）−１.５〜＋１.５の誘電異方性を有する１種または２種以上の化合物からなる液晶成分Ｂの２０〜９０重量％；
ｃ）−１.５以下の誘電異方性を有する１種または２種以上の化合物からなる液晶成分Ｄの０〜２０重量％；および
ｄ）層厚さ（外側基板の隔たり）とキラルネマティック液晶混合物のナチュラルピッチとの比が０.２〜１.３であるような量の光学活性成分Ｃ、
からなるネマティック液晶混合物であって、
上記液晶混合物が下記式ＩＡ１、式ＩＡ２、式ＩＡ３、式ＩＡ４、式ＩＡ５、式ＩＡ６、式ＩＡ７、式ＩＡ８、式ＩＢ１、式ＩＢ２、式ＩＢ３および式ＩＢ４
【化１】
0004489195.tif 000061
【化２】
0004489195.tif 000062
各式中、ＲａおよびＲｂは相互に独立して、炭素原子１〜５個を有する直鎖状アルキル基である、
から選択される少なくとも１種の化合物を含有し、かつまた成分Ｂが、下記式ＩＣ：
【化３】
0004489195.tif 000063
式中、Ｒ３は炭素原子２〜７個を有するアルケニル基であり、Ｒ４はＲａまたはＲ３であり、そしてｃは０または１である、で表わされる少なくとも１種の化合物を含有する、ことを特徴とする上記ネマティック液晶混合物。
【請求項２】
式ＩＣで表される化合物の少なくとも１つが、下記化合物のいずれかであることを特徴とする、請求項１に記載の液晶混合物：
【化４】
0004489195.tif 000064
各式中、Ｒ３は炭素原子２〜７個を有する１Ｅ−アルケニル基または３Ｅ−アルケニル基であり、そしてＲ４は請求項１においてＲａについて示されている意味を有する。
【請求項３】
式ＩＣまたはＩＣ１で表される化合物の少なくとも１つが、下記化合物のいずれかであることを特徴とする、請求項１または２に記載の液晶混合物：
【化５】
0004489195.tif 000065
各式中、Ｒ３ａおよびＲ４ａはそれぞれ相互に独立して、Ｈ、ＣＨ３、Ｃ２Ｈ５またはｎ−Ｃ３Ｈ７であり、そしてＲ４ｂは炭素原子１〜８個を有するｎ−アルキル基である。
【請求項４】
式ＩＣまたはＩＣ２で表される化合物の少なくとも１種が、下記化合物のいずれかであることを特徴とする、請求項１〜３のいずれか一項に記載の液晶混合物：
【化６】
0004489195.tif 000066
各式中、Ｒ３ａは、Ｈ、ＣＨ３、Ｃ２Ｈ５またはｎ−Ｃ３Ｈ７であり、そしてＲ４ｂは炭素原子１〜８個を有するｎ−アルキル基である。
【請求項５】
成分Ａが下記式ＩＩおよび（または）式ＩＩＩで表わされる化合物をさらに含有することを特徴とする、請求項１〜４のいずれか一項に記載の液晶混合物：
【化７】
0004489195.tif 000067
各式中、Ｒは、炭素原子１〜１２個を有するアルキル基、アルコキシ基またはアルケニル基であり、この基中に存在する１個のＣＨ２基または隣接していない２個のＣＨ２基はまた、Ｏ原子が相互に直接結合しないものとして、−Ｏ−、−ＣＨ＝ＣＨ−、−ＣＯ−、−ＯＣＯ−または−ＣＯＯ−により置き換えられていてもよく、
【化８】
0004489195.tif 000068
Ｌ１〜Ｌ６は、それぞれ相互に独立して、ＨまたはＦであり、
Ｚ１は、−ＣＯＯ−、−ＣＨ２ＣＨ２−または単結合であり、
Ｚ２は、−ＣＨ２ＣＨ２−、−ＣＯＯ−または単結合であり、
Ｑは、−ＣＦ２−、−ＣＨＦ−、−ＯＣＦ２−、−ＯＣＨＦ−または単結合であり、
Ｙは、ＦまたはＣｌであり、
ａは、１または２であり、そして
ｂは、０または１である。
【請求項６】
式ＩＩで表わされる化合物の少なくとも１種が、下記式で表わされる化合物の一種であることを特徴とする、請求項５に記載の液晶混合物：
【化９】
0004489195.tif 000069
各式中、Ｒ、Ｌ１、Ｌ２およびＬ５は請求項５に定義されているとおりである。
【請求項７】
式ＩＩＩで表わされる化合物の少なくとも１種が、下記式で表わされる化合物の１種であることを特徴とする、請求項５または６に記載の液晶混合物：
【化１０】
0004489195.tif 000070
式中、Ｒは炭素原子２〜７個を有する１Ｅ−アルケニル基または３Ｅ−アルケニル基である。
【請求項８】
成分Ａが１種または２種以上の下記化合物を含有することを特徴とする、請求項１〜７のいずれか一項に記載の液晶混合物：
【化１１】
0004489195.tif 000071
各式中、Ｒ１は請求項５においてＲについて定義されているとおりであり、Ｌ１〜Ｌ４はそれぞれ相互に独立して、ＨまたはＦであり、そしてＱ−Ｙは、Ｆ、ＣｌまたはＯＣＦ３である。
【請求項９】
成分Ｂが下記Ｔ２ａ〜Ｔ２ｅからなる群から選択される１種または２種以上の化合物を含有することを特徴とする、請求項１〜８のいずれか一項に記載の液晶混合物：
【化１２】
0004489195.tif 000072
各式中、Ｒ１およびＲ２は、それぞれ相互に独立して、請求項５においてＲについて定義されているとおりであり、そして基Ｌ１〜Ｌ６のうちの１個、２個または３個はＦであり、そして他はＨであり、ただしＬ１とＬ２またはＬ３とＬ４またはＬ５とＬ６は両方ともに同時にＦではない。
【請求項１０】
成分Ｂが下記式ＩＶ１〜ＩＶ２４で表わされる１種または２種以上の化合物をさらに含有することを特徴とする、請求項１〜９のいずれか一項に記載の液晶混合物：
【化１３】
0004489195.tif 000073
【化１４】
0004489195.tif 000074
【化１５】
0004489195.tif 000075
【化１６】
0004489195.tif 000076
各式中、Ｒ１およびＲ２は、それぞれ相互に独立して、請求項５においてＲについて定義されているとおりである。
ただし、上記式ＩＶ６及びＩＶ１６で表わされる化合物は、式ＩＣで表わされる化合物と同一ではない。
【請求項１１】
−  フレームと一緒にセルを形成している２枚の外側基板、
−  請求項１〜１０のいずれか一項に定義されている、セル中に存在する正の誘電異方性を有するネマティック液晶混合物、
−  外側基板の内側面上の配向膜を備えた電極層、を備えており、
−  外側基板の表面上の分子の長軸と外側基板表面との間のプレチルト角は１度〜３０度であり、そして
−  配向膜から配向膜までのセル内の液晶混合物のねじれ角は１００゜〜６００゜の数値を有する、
を含むスーパーツィスト液晶ディスプレイに用いる、ネマティック液晶混合物であることを特徴とする、請求項１〜１０のいずれか一項に記載のネマティック液晶混合物。
【請求項１２】
−  フレームと一緒にセルを形成している２枚の外側基板、
−  請求項１〜１１のいずれか一項に定義されている、セル中に存在する正の誘電異方性を有するネマティック液晶混合物、
−  外側基板の内側面上の配向膜を備えた電極層、を備えており、
−  外側基板の表面上の分子の長軸と外側基板表面との間のプレチルト角は１度〜３０度であり、そして
−  配向膜から配向膜までのセル内の液晶混合物のねじれ角は１００゜〜６００゜の数値を有する、
を含む、請求項１〜１１のいずれか一項に記載のネマティック液晶混合物を含むスーパーツィスト液晶ディスプレイ。
【発明の詳細な説明】
【０００１】
【発明の属する技術分野】
本発明は、非常に短い応答時間ならびに良好な急峻度および角度依存性を有するスーパーツィスト液晶ディスプレイ（ＳＬＣＤ）またはスーパーツィストネマティック（ＳＴＮ）ディスプレイに関する。さらにまた本発明は、これらのディスプレイで使用される新規ネマティック液晶混合物に関する。
【０００２】
【従来の技術】
理論として定義されているＳＬＣＤは、例えばEP0131216B1;DE3423993A1;EP0098070A2;M.SchadtおよびF.Leenhoutsによる17th；液晶に係わるフライベルグ会議(Freiburg Congress on Liquid Crystals)（1987年4月8〜10日）;K.Kawasaki等によるSID87 Digest391(20.6);M.SchadtおよびF.LeenhoutsによるSID87 Digest372(20.1);K.Katoh等によるJapanese Journal of Applied Physics,Vol.26,No.11,L1784〜L1786(1987);F.Leenhouts等によるAppl.Phys.Lett.,50(21),1468(1987);H.A.van SprangおよびH.G.KoopmanによるJ.Appl.Phys.,62(5),1734(1987);T.J.SchefferおよびJ.NehringによるAppl.Phys.Lett.,45(10),1021(1984);M.SchadtおよびF.LeenhoutsによるAppl.Phys.Lett.,50(5),236(1987)およびE.P.RaynesによるMol.Cryst.Liq.Cryst.Letters,Vol.4(1),1〜8頁(1986)から知られている。
【０００３】
本明細書において、ＳＬＣＤの用語は、１６０゜と３６０゜との間の数値のねじれ角を有する大きくねじれた表示素子の全部を包含するものとし、このような表示素子には、例えばWaters等の表示素子（C.M.Waters等によるProc.Soc.Inf.Disp.(New York)(1985)(3rd Intern.Display Conference,Kobe,Japan))、STN-LCDs(DE-A3503259);SBE-LCDs(T.J.SchefferおよびJ.NehringによるAppl.Phys.Lett.,45(1984),1021);OMI-LCDs(M.SchadtおよびF.LeenhoutsによるAppl.Phys.Lett.,50(1987),236);DST-LCDs(EP-A0246842)またはBW-STN-LCDs(K.Kawasaki等よるSID87Digest391(20.6))がある。
【０００４】
標準型ＴＮディスプレイに比較して、この方式のＳＬＣＤは、電気光学特性曲線の格別に良好な急峻度およびこれに伴う良好なコントラスト値の点で、およびまたコントラストの格別に小さい角度依存性の点で際立っている。特に比較的低温において非常に短い応答時間を有するＳＬＣＤは特に重要である。短い応答時間を得るためには従来、液晶混合物の回転粘度が通常、比較的高い蒸気圧を有するモノトロピック添加剤を用いて最適化されていた。しかしながら、達成された応答時間はあらゆる用途に適するものではなかった。
ＳＬＣＤにおいて急峻な電気光学特性曲線を得るためには、液晶混合物は比較的大きいＫ33／Ｋ11値および比較的小さい△ε／ε⊥値を有していなければならない。
コントラストおよび応答時間を最適化することに加えて、この種の混合物には、さらに重要な要件がある：
【０００５】
１．広いｄ／ｐウインドウ
２．高い長期間化学的安定性
３．大きい電気抵抗値
４．しきい値電圧の小さい周波数および温度依存性。
これらのパラメーターの達成された組み合わせは、特に高時分割ＳＴＮにおいて、しかしまた低時分割および中時分割ＳＴＮ（１／４００）において、依然として適当なものにはほど遠いものである。これはかなりの場合に、種々の要件が材料パラメーターによって相反する様相で作用するという事実に帰因する。
従って、上記要件に適合する広い動作温度範囲、高い特性曲線急峻度、良好なコントラストの角度依存性および低いしきい値電圧を有すると同時に、非常に短い応答時間を有するＳＬＣＤ、特に高解像度ディスプレイ（high-resolution displays）（ＸＧＡ）に対する多大の要求が継続して存在している。
【０００６】
【発明が解決しようとする課題】
本発明の課題は、前記欠点を小さい程度でのみ有するか、または全く有しておらず、同時に非常に良好な応答時間を有するスーパーツィスト液晶ディスプレイ（ＳＬＣＤ）を提供することにある。
本発明のもう一つの課題は、スーパーツィストネマティック（ＳＴＮ）ディスプレイを提供することにある。
本発明のさらにもう一つの課題は、このようなディスプレイで使用するための液晶混合物を提供することにある。
【０００７】
【課題を解決するための手段】
ネマティック液晶混合物が下記式ＩＡおよび式ＩＢから選択される少なくとも１種の化合物および下記式ＩＣで表わされる少なくとも１種の化合物を含有する場合に、上記課題を達成することができることがここに見出された：
【化１７】
0004489195.tif 000002
【０００８】
式ＩＡおよび式ＩＢにおいて、
Ｒaは炭素原子１〜１２個を有するアルキル基、アルコキシ基、アルケニル基またはアルケニルオキシ基であり、
Ｒbは炭素原子１〜５個を有するアルキル基またはアルコキシ基であり、
Ｚは、−ＣＯＯ−、−ＣＨ2ＣＨ2−または単結合であり、そして
Ｌa、Ｌb、Ｌc、Ｌd、Ｌe、Ｌf、ＬgおよびＬhはそれぞれ相互に独立して、ＨまたはＦである、
ただし、その１,４−フェニレン環は一環あたり２個よりも多くのフッ素原子を有していない。
式ＩＣにおいて、
Ｒ3は炭素原子２〜７個を有するアルケニル基であり、
Ｒ4はＲaまたはＲ3であり、そして
ｃは０または１である。
【０００９】
本発明によるＳＬＣＤ用の混合物中に式ＩＡで表わされる化合物および（または）式ＩＢで表わされる化合物および式ＩＣで表わされる化合物を使用すると、特に非常に迅速な応答時間が得られる。
さらにまた、本発明による混合物は下記の利点を有する点で際立っている：
−  これらは低粘度を有する、
−  これらはしきい値電圧および動作電圧の小さい温度依存性を有する、そして
−  これらは低温において、ディスプレイの長い保存時間に効果を与える。
【００１０】
従って、本発明は、
−  フレームと一緒にセルを形成している２枚の外側基板、
−  セル中に存在する正の誘電異方性を有するネマティック液晶混合物、
−  上記外側基板の内側面上の配向膜を備えた電極層、
を備えており、
−  上記外側基板の表面上の分子の長軸とその外側基板表面との間のプレチルト角は約１度〜３０度であり、そして
−  配向膜から配向膜までのセル内の液晶混合物のねじれ角は１００゜〜６００゜の数値を有し、
−  ネマティック液晶混合物が、
【００１１】
ａ）＋１.５より大きい誘電異方性を有する１種または２種以上の化合物からなる液晶成分Ａの１０〜６５重量％；
ｂ）−１.５〜＋１.５の誘電異方性を有する１種または２種以上の化合物からなる液晶成分Ｂの２０〜９０重量％；
ｃ）−１.５以下の誘電異方性を有する１種または２種以上の化合物からなる液晶成分Ｄの０〜２０重量％；および
ｄ）層厚さ（外側基板の隔たり）とキラルネマティック液晶混合物のナチュラルピッチとの比が約０.２〜１.３であるような量の光学活性成分Ｃ、
からなる液晶ディスプレイであって、
【００１２】
液晶混合物が下記式ＩＡおよび式ＩＢから選択される少なくとも１種の化合物を含有し、かつまた成分Ｂが下記式ＩＣで表わされる少なくとも１種の化合物を含有することを特徴とする液晶ディスプレイに関する：
【化１８】
0004489195.tif 000003
【００１３】
式ＩＡおよび式ＩＢにおいて、
Ｒaは炭素原子１〜１２個を有するアルキル基、アルコキシ基、アルケニル基またはアルケニルオキシ基であり、
Ｒbは炭素原子１〜５個を有するアルキル基またはアルコキシ基であり、
Ｚは、−ＣＯＯ−、−ＣＨ2ＣＨ2−または単結合であり、そして
Ｌa、Ｌb、Ｌc、Ｌd、Ｌe、Ｌf、ＬgおよびＬhはそれぞれ相互に独立して、ＨまたはＦである、
ただし、その１,４−フェニレン環は一環あたり２個よりも多くないフッ素原子を有する。
式ＩＣにおいて、
Ｒ3は炭素原子２〜７個を有するアルケニル基であり、
Ｒ4はＲaまたはＲ3であり、そして
ｃは０または１である。
【００１４】
本発明はまた、ＳＬＣＤで使用するための対応する液晶混合物に関する。
式ＩＡおよび式ＩＢで表わされる好適化合物は、そのＺが単結合であり、および（または）その１,４−フェニレン基が２個よりも多くないフッ素原子により置換されている化合物である。
式ＩＡおよび式ＩＢで表わされる特に好適な化合物は、そのＺが単結合であり、かつまたその１,４−フェニレン基の一つが下記の基である化合物である：
【化１９】
0004489195.tif 000004
【００１５】
式ＩＡおよび式ＩＢで表わされるさらに特に好適な化合物は、そのＺが単結合であり、置換基Ｌa、Ｌb、Ｌc、Ｌd、Ｌe、Ｌf、ＬgおよびＬhの一つがＦであり、そして他がＨである化合物である。
式ＩＡおよび式ＩＢで表わされる特に好適な化合物は、そのＺが単結合であり、そしてＬa、Ｌb、Ｌc、Ｌd、Ｌe、Ｌf、ＬgおよびＬhがＨである化合物を包含する。
式ＩＡおよび式ＩＢで表わされる特に好適な化合物の中で、下記付属式ＩＡ１、式ＩＡ２、式ＩＡ３、式ＩＡ４、式ＩＡ５、式ＩＡ６、式ＩＡ７、式ＩＡ８、式ＩＢ１、式ＩＢ２、式ＩＢ３および式ＩＢ４で表される化合物は特に好適な化合物として挙げられる：
【００１６】
【化２０】
0004489195.tif 000005
【００１７】
【化２１】
0004489195.tif 000006
【００１８】
上記各式中、ＲaおよびＲbは好ましくは、炭素原子１〜５個を有する直鎖状アルキル基または炭素原子１〜５個を有する直鎖状アルコキシ基である。
式ＩＣは下記の化合物を包含する：
【化２２】
0004489195.tif 000007
【００１９】
各式中、Ｒ3およびＲ4は上記意味を有する。
式ＩＣ１および式ＩＣ２において、そのＲ3が炭素原子２〜７個を有する１Ｅ−アルケニルまたは３Ｅ−アルケニルである化合物は好適化合物として挙げられる。
式ＩＣ１で表わされる特に好適な化合物は下記付属式ＩＣ１−１〜ＩＣ１−５で表わされる化合物である：
【００２０】
【化２３】
0004489195.tif 000008
【００２１】
各式中、Ｒ3aおよびＲ4aは、それぞれ相互に独立して、Ｈ、ＣＨ3、Ｃ2Ｈ5またはｎ−Ｃ3Ｈ7であり、そしてＲ4bは炭素原子１〜８個を有するｎ−アルキルである。
式ＩＣ２で表わされる特に好適な化合物は、下記付属式ＩＣ２−１および付属式ＩＣ２−２で表わされる化合物である：
【００２２】
【化２４】
0004489195.tif 000009
各式中、Ｒ3aおよびＲ4aは、式ＩＣ１−１〜ＩＣ１−５で表わされる化合物について上記した意味を有する。
【００２３】
成分Ｂが式ＩＣ１−４、式ＩＣ２−１および式ＩＣ２−２から選択される少なくとも１種の化合物を含有する本発明による液晶ディスプレイは特に好ましい。
成分Ａは好ましくは、下記式IIおよび（または）式IIIで表わされる化合物を含有する：
【化２５】
0004489195.tif 000010
【００２４】
各式中、
Ｒは炭素原子１〜１２個を有するアルキル基、アルコキシ基またはアルケニル基であり、この基中に存在する１個のＣＨ2基または隣接していない２個のＣＨ2基はまた、Ｏ原子が相互に直接結合しないものとして、−Ｏ−、−ＣＨ＝ＣＨ−、−ＣＯ−、−ＯＣＯ−または−ＣＯＯ−により置き換えられていてもよく、
【化２６】
0004489195.tif 000011
【００２５】
Ｌ1〜Ｌ6は、それぞれ相互に独立して、ＨまたはＦであり、
Ｚ1は、−ＣＯＯ−、−ＣＨ2ＣＨ2−または単結合であり、
Ｚ2は、−ＣＨ2ＣＨ2−、−ＣＯＯ−、−Ｃ≡Ｃ−または単結合であり、
Ｑは、−ＣＦ2−、−ＣＨＦ−、−ＯＣＦ2−、−ＯＣＨＦ−または単結合であり、
Ｙは、ＦまたはＣｌであり、
ａは、１または２であり、そして
ｂは、０または１である。
式IIで表わされる好適化合物は、下記付属式IIａ〜IIｈに相当する：
【００２６】
【化２７】
0004489195.tif 000012
【００２７】
【化２８】
0004489195.tif 000013
【００２８】
各式中、Ｒ、Ｌ1、Ｌ2およびＬ5は上記定義のとおりである。
特に好適な混合物として、下記付属式で表される１種または２種以上の化合物を含有する混合物が挙げられる：
【化２９】
0004489195.tif 000014
【００２９】
【化３０】
0004489195.tif 000015
【００３０】
各式中、Ｒは上記定義のとおりである。
特に好適な態様において、成分Ａは下記式ＡＩ〜ＡIVで表わされる化合物をさらに含有する：
【化３１】
0004489195.tif 000016
【００３１】
各式中、
Ｒは炭素原子１〜１２個を有するアルキル基、アルコキシ基またはアルケニル基であり、この基中に存在する１個のＣＨ2基または隣接していない２個のＣＨ2基はまた、Ｏ原子が相互に直接結合しないものとして、−Ｏ−、−ＣＨ＝ＣＨ−、−ＣＯ−、−ＯＣＯ−または−ＣＯＯ−により置き換えられていてもよく、
【化３２】
0004489195.tif 000017
であり、そして
Ｚ3は、
【化３３】
0004489195.tif 000018
または単結合である。
【００３２】
本発明による混合物は好ましくは、下記化合物ＡIV１〜ＡIV４からなる群から選択される、高い透明点を有する１種または２種以上の極性化合物を含有する:
【化３４】
0004489195.tif 000019
【００３３】
化合物ＡIV１〜ＡIV４において、その１,４−フェニレン環はまた、１個または２個のフッ素原子によりラテラルに置換されていてもよい。この種の好適化合物は下記式ＡIV１−１、式ＡIV１−２および式ＡIV１−３で表わされる化合物である：
【化３５】
0004489195.tif 000020
【００３４】
式ＡIV１〜ＡIV４で表わされる化合物を含有する本発明による混合物において、これらの化合物の割合は好ましくは、約２〜２５％である。
式IIIで表わされる好適化合物は、下記付属式IIIａ〜IIIｖに相当する：
【化３６】
0004489195.tif 000021
【００３５】
【化３７】
0004489195.tif 000022
【００３６】
【化３８】
0004489195.tif 000023
【００３７】
各式中、Ｒは上記定義のとおりであり、そしてＬ3およびＬ4は相互に独立して、ＨまたはＦである。
式IIIａ〜IIIｖで表わされる化合物の中で、そのＬ3がＦである化合物、さらにまたＬ3およびＬ4がＦである化合物が好適化合物として挙げられる。
式ＩＡで表わされる化合物および（または）式ＩＢで表わされる化合物および式ＩＣで表わされる化合物の１種または２種以上に加えて、好適混合物は１種、２種、３種または４種以上の式IIａ、式IIｂ、式IIｃ、式IIｆ、式IIIｂ、式IIIｄ、式IIIｆ、式IIIｈ、式IIIｉ、式IIIｓまたは式IIIｕで表わされる化合物、好ましくは１種または２種以上の式IIIｂ、式IIIｄ、式IIIｈまたは式IIIｕを含有し、およびまた１〜４種の式ＩＡおよび（または）式ＩＢおよび式ＩＣで表わされる化合物および１〜４種の式IIａ、式IIｂおよび（または）式IIｃで表わされる化合物を含有する。
【００３８】
上記および後記の式IIおよび式IIIに対応する付属式で表わされる好適化合物において、別段の記載がないかぎり、Ｒ、Ｒ1およびＲ2は好ましくは、炭素原子１〜１２個を有する、特に炭素原子１〜７個を有する直鎖状アルキル基、アルケニル基またはアルコキシ基であり、特にアルキル基である。
下記付属式IIIｂ１で表される１種または２種以上の化合物を含有する混合物はまた、好適混合物として挙げられる：
【化３９】
0004489195.tif 000024
式中、Ｒは式IIIにおいて定義されているとおりであり、好ましくは炭素原子１〜７個を有するアルキル基または炭素原子２〜７個を有するアルケニル基、特に炭素原子２〜７個を有する１Ｅ−または３Ｅ−アルケニル基である。
【００３９】
式IIIｂ１で表わされる化合物において、Ｒは特に好ましくは、ビニル、１Ｅ−プロペニル、１Ｅ−ブテニル、３Ｅ−ブテニル、３Ｅ−ペンテニル、特にビニルである。
各化合物、例えば式IIおよび式IIIあるいはそれらの付属式で表わされる化合物、あるいはまた本発明によるＳＬＣＤに使用することができる別種の他の化合物はそれぞれ、公知であるか、または公知化合物と同様に製造することができる。
好適液晶混合物は、成分Ｂの１種または２種以上の化合物を、好ましくは３０〜７５％の量で含有する。グループＢの化合物は、特にそれらの低い回転粘度値γ1 を有する点で際立っている。
成分Ｂは好ましくは、式ＩＣで表わされる１種または２種以上の化合物に加えて、下記式IV１〜IV９で表わされる化合物からなる群から選択される１種または２種以上の化合物を含有する：
【００４０】
【化４０】
0004489195.tif 000025
【００４１】
各式中、Ｒ1およびＲ2はＲについて定義されているとおりである。
成分Ｂは好ましくは、下記式IV10〜IV24で表わされる化合物からなる群から選択される１種または２種以上の化合物をさらに含有する：
【化４１】
0004489195.tif 000026
【００４２】
【化４２】
0004489195.tif 000027
【００４３】
各式中、Ｒ1およびＲ2はＲについて定義されているとおりであり、そしてIV10〜IV19、IV23およびIV24中に存在する１,４−フェニレン基はまた、それぞれ相互に独立して、１個または２個以上のフッ素により置換されていてもよい。
ただし、上記式IV6及びIV16で表わされる化合物は、式ICで表わされる化合物と同一ではない。
下記式で表わされる１種または２種以上の化合物を含有する混合物は、好適混合物として挙げられる：
【化４３】
0004489195.tif 000028
【００４４】
各式中、Ｒ1#はＲ3について定義されているとおりであり、そしてＲ2#は炭素原子１〜４個を有する直鎖状アルキルである。
これらの化合物において、Ｒ1#は特に好ましくは、ビニル、１Ｅ−プロペニル、１−ブテニル、２Ｅ−ブテニル、３Ｅ−ブテニル、２Ｅ−ペンテニル又は３Ｅ−ペンテニルである。Ｒ2#は特に好ましくは、メチル、エチルまたはプロピル、特にメチルまたはエチルである。
とくに好ましいのは、式IV12a及び式IC2-1又はIC2-2で表わされる化合物を含む混合物であり、ここで各式中Ｒ3aはＨ、ＣＨ3、Ｃ2Ｈ5又はｎ−Ｃ3Ｈ7、Ｒ4bはＣ1-8のｎ−アルキルである。
成分Ｂは好ましくは、成分ＩＣに加えて、下記式IV25〜IV31で表わされる化合物からなる群から選択される１種または２種以上の化合物をさらに含有する：
【００４５】
【化４４】
0004489195.tif 000029
【００４６】
各式中、Ｒ1およびＲ2はＲについて定義されているとおりであり、そしてＬはＦまたはＨである。IV25〜IV31中に存在する１,４−フェニレン基はまた、それぞれ相互に独立して、１個または２個以上のフッ素により置換されていてもよい。
式IV25〜IV31において、Ｒ1が炭素原子１〜７個を有するアルキルであり、そしてＲ2がそれぞれ炭素原子１〜７個を有するアルキルまたはアルコキシ、特にアルコキシである化合物は、特に好適な化合物として挙げられる。式IV25および式IV31において、ＬがＦである化合物はまた、好適化合物として挙げられる。
式IV１〜IV30で表わされる化合物において、Ｒ1およびＲ2は特に好ましくは、炭素原子１〜１２個を有する直鎖状アルキルまたはアルコキシである。
成分Ｂは任意に、下記式VIおよび式VIIで表わされる化合物からなる群から選択される１種または２種以上の化合物を含有する：
【００４７】
【化４５】
0004489195.tif 000030
各式中、ＣrＨ2r+1は９個までの炭素原子を有する直鎖状アルキル基である。
もう一つの好適態様において、成分Ｂは下記式VIIIおよび式IXで表わされる化合物の群からの１種または２種以上の化合物をさらに含有する：
【００４８】
【化４６】
0004489195.tif 000031
各式中、Ｒ1およびＲ2は上記定義のとおりである。
ただし、上記式VIII及びIXで表わされる化合物は、式ICで表わされる化合物と同一ではない。
もう一つの好適液晶混合物は、下記式Ｘ〜XIVで表わされる化合物からなる群から選択される少なくとも１種の成分を含有する：
【００４９】
【化４７】
0004489195.tif 000032
【００５０】
各式中、ＨａｌはＦまたはＣｌであり、ＬはＨまたはＦであり、そしてＲは上記定義のとおりであり、特に炭素原子１〜１２個を有するアルキルである。
所望により、液晶混合物は、層厚さ（外側基板の隔たり）とキラルネマティック液晶混合物のナチュラルピッチとの比が０.２よりも大きいような量で、光学活性成分Ｃを含有する。この成分は、当業者が入手することができる種々のキラルドープ剤であり、その数種は市販されており、例えばコレステリルノナノエート、メルク社(Merck KGaA,Darmstadt)からのS-811、FRGおよびCB15(BDH,Poole,英国)がある。ドープ剤の選択には、それ自体制限はない。
【００５１】
成分Ｃの化合物の割合は、好ましくは０〜１０％、特に０〜５％、特に好ましくは０〜３％である。
特に好適な態様において、本発明による混合物は液晶トラン化合物を約５〜３５％、特に５〜２５％の量で含有する。この化合物の添加は、使用される層厚さを薄くし、応答時間を相当に短縮することを可能にする。このトラン化合物は好ましくは、下記式Ｔ１および式Ｔ２で表わされる化合物からなるグループＴから選択される：
【００５２】
【化４８】
0004489195.tif 000033
【００５３】
各式中、
【化４９】
0004489195.tif 000034
ｄは、０または１であり、
Ｌ1〜Ｌ6はそれぞれ相互に独立して、ＨまたはＦであり、
Ｑは、−ＣＦ2−、−ＣＨＦ−、−ＯＣＦ2−、−ＯＣＨＦまたは単結合であり、
Ｙは、ＦまたはＣｌであり、
Ｚ4は、−ＣＯ−Ｏ−、−ＣＨ2ＣＨ2−または単結合であり、そして
Ｒ1およびＲ2はそれぞれ、上記定義のとおりである。
【００５４】
式Ｔ１で表わされる好適化合物は、下記付属式Ｔ１ａおよびＴ１ｂで表わされる化合物を包含する：
【化５０】
0004489195.tif 000035
【００５５】
各式中、Ｒは上記定義のとおりであり、Ｌ1〜Ｌ4はそれぞれ相互に独立して、ＨまたはＦであり、そしてＱ−ＹはＦ、ＣｌまたはＯＣＦ3、特にＦまたはＯＣＦ3である。
式Ｔ２で表わされる好適化合物は、下記付属式Ｔ２ａ〜Ｔ２ｇを包含する：
【化５１】
0004489195.tif 000036
【００５６】
各式中、Ｒ1、Ｒ2およびＺ4は上記定義のとおりであり、そしてＬ1〜Ｌ6はそれぞれ相互に独立して、ＨまたはＦである。
式Ｔ２ｅで表わされる特に好適な化合物は、その基Ｌ1〜Ｌ6の１個、２個または３個がＦであり、そして他がＨである化合物であり、ただしＬ1とＬ2またはＬ3とＬ4またはＬ5とＬ6は両方ともに同時にＦではない。
グループＴからの化合物の割合は、好ましくは５〜３０％、特に５〜２５％である。
もう一つの特に好適な態様において、本発明による混合物は好ましくは、−１.５よりも小さい誘電異方性△εを有する１種または２種以上の化合物（成分Ｄ）を約５〜２０％の量で含有する。
【００５７】
成分Ｄは好ましくは、構造単位２,３−ジフルオロ−１,４−フェニレンを含有する化合物、例えばDE-A3807801、同3807861、同3807863、同3807864または同3807908に記載の１種または２種以上の化合物を含有する。この構造単位を有するトラン化合物として、国際特許出願PCT/DE 88/00133に記載の化合物、特に式Ｔ２ｆおよび式Ｔ２ｇで表わされる化合物が好適化合物として挙げられる。
成分Ｄの別種の公知化合物は、例えばDE-A3231707またはDE-A3407013にそれぞれ記載されているような、下記構造単位を含有する２，３−ジシアノヒドロキノンまたはシクロヘキサン誘導体である：
【００５８】
【化５２】
0004489195.tif 000037
【００５９】
本発明による液晶混合物は好ましくは、下記式Ｂ１Ｉ〜Ｂ１IVで表わされる化合物からなるグループＢ１から選択される１種または２種以上の化合物を含有し：
【化５３】
0004489195.tif 000038
【００６０】
各式中、Ｒ1、Ｒ2およびＺ4は、上記定義のとおりであり、ただし、式B1IIIで表わされる化合物は、式ICで表わされる化合物と同一ではなく、そして
【化５４】
0004489195.tif 000039
および（または）下記式Ｂ２Ｉ〜Ｂ２IIIで表わされる化合物からなるグループＢ２から選択される少なくとも１種の化合物を含有し：
【００６１】
【化５５】
0004489195.tif 000040
【００６２】
各式中、
Ｒは上記定義のとおりであり、
Ｚ5は、−ＣＨ2ＣＨ2−、−ＣＯ−Ｏ−または単結合であり、
【化５６】
0004489195.tif 000041
ａｌｋｙｌは、炭素原子１〜９個を有するアルキル基であり、
Ｘは、ＣＮまたはＦであり、そして
Ｌは、ＨまたはＦである、
および（または）下記式Ｂ３Ｉ〜Ｂ３IIIで表わされる化合物からなるグループＢ３から選択される少なくとも１種の化合物を含有する：
【００６３】
【化５７】
0004489195.tif 000042
各式中、
Ｒ1およびＲ2は相互に独立して、上記定義のとおりであり、
ＹはＦまたはＣｌであり、そして
【化５８】
0004489195.tif 000043
【００６４】
グループＢ１からの化合物の割合は、好ましくは１０〜５０％、特に１５〜４０％である。式Ｂ１IIIおよび式Ｂ１IVで表わされる化合物は好適である。  グループＢ１の特に好適な化合物は下記付属式で表わされる化合物である：
【化５９】
0004489195.tif 000044
【００６５】
各式中、
Ｒ1aは、ＣＨ3−(ＣＨ2)p−、ＣＨ3−(ＣＨ2)p−Ｏ−、ＣＨ3−(ＣＨ2)p−Ｏ−ＣＨ2−、トランス−Ｈ−(ＣＨ2)q−ＣＨ＝ＣＨ−(ＣＨ2ＣＨ2)s−またはトランス−Ｈ−(ＣＨ2)q−ＣＨ＝ＣＨ−(ＣＨ2ＣＨ2)s−ＣＨ2Ｏ−であり、
Ｒ2aは、ＣＨ3−(ＣＨ2)p−であり、
ｐは、１、２、３または４であり、
ｑは、０、１、２または３であり、そして
ｓは、０または１である。
【００６６】
上記付属式Ｂ１IIIａおよび付属式Ｂ１IIIｂで表わされる化合物の割合は、式ＩＣ１で表わされる化合物と一緒になって、好ましくは約５〜４５％、特に好ましくは約１０〜３５％である。
付属式Ｂ１IVａで表わされる化合物または式Ｂ１IVで表わされる化合物の割合は、好ましくは約５〜４０％、特に好ましくは約１０〜３５％である。
特に好適な態様において、混合物は式ＩＣ１で表わされる化合物および（または）式ＩＣ２で表される化合物とともに、式Ｂ１IIIで表わされる化合物および式Ｂ１IVで表わされる化合物を同時に含有し、これらの化合物はグループＢ１からの成分の総量比の割合は維持される。
式Ｂ１Ｉで表わされる化合物および（または）式Ｂ１IIIで表わされる化合物が存在する場合、Ｒ1およびＲ2は好ましくは、それぞれ相互に独立して、炭素原子１〜７個を有するｎ−アルキル、または式Ｂ１Ｉで表わされる化合物である場合にはまた炭素原子３〜７個を有する（トランス）−ｎ−アルケニルである。Ｚ4は好ましくは、単結合である。
【００６７】
式Ｂ１IVにおいて、
【化６０】
0004489195.tif 000045
そしてＲ1およびＲ2が上記好適意味の一つを有し、特に好ましくは炭素原子１〜７個を有するｎ−アルキルである化合物の１種または２種以上を含有する本発明による混合物はまた好ましい。
全部の場合に、グループＢ１からの成分の総量比の範囲は維持される。
グループＢ２からの化合物の割合は、好ましくは約５〜４５％、特に５〜２０％である。Ｂ２Ｉ〜Ｂ２IIIの割合（好適範囲）は下記のとおりである：
Ｂ２Ｉ：約５〜３０％、好ましくは約５〜１５％、
Ｂ２IIおよびＢ２IIIの合計：約５〜２５％、好ましくは約１０〜２０％。
グループＢ２からの好適化合物を以下に示す：
【００６８】
【化６１】
0004489195.tif 000046
【００６９】
各式中、Ｒ1、Ｒ2、ＬおよびＺ5は上記定義のとおりである。
これらの化合物において、Ｒ1は好ましくは、炭素原子１〜７個を有するｎ−アルキルまたは炭素原子３〜７個を有する（トランス）−ｎ−アルケニルであり、Ｚ5は好ましくは、単結合であり、Ｒ2は好ましくは、Ｒについて上記した好適意味を有するか、またはＲ2はフッ素であり、そしてＬは好ましくは、フッ素である。
本発明による混合物は好ましくは、式Ｂ２Ｉｃ、式Ｂ２IIａおよび式Ｂ２IIIａからなる群から選択される１種または２種以上の化合物を、約５〜３５％の総割合で含有する。
特に好適な態様において、本発明による混合物は、式Ｂ２Ｉｃ、式Ｂ２IIａおよび式Ｂ２IIIａ（Ｌ＝Ｆ）に加えて、例えば下記群から選択される末端フッ素化化合物：
【００７０】
【化６２】
0004489195.tif 000047
および（または）下記群から選択される極性ヘテロ環状化合物：
【００７１】
【化６３】
0004489195.tif 000048
を含有する。
【００７２】
上記各式において、Ｒ1は好ましくは、炭素原子１〜７個を有するｎ−アルキルまたは炭素原子３〜７個を有する（トランス）−ｎ−アルケニルであり、ｇは１または２であり、ｈは０または１であり、Ｘ0はＦ、Ｃｌ、ＣＦ3、−ＯＣＦ3または−ＯＣＨＦ2であり、そしてＬはＨまたはＦである。
末端フッ素化化合物全部の総割合は、好ましくは約５〜６５％、特に約１５〜４０％である。
グループＢ３からの化合物の割合は、好ましくは約５〜３０％、特に好ましくは約１０〜２０％である。Ｒ1は好ましくは、それぞれ炭素原子１〜９個を有するｎ−アルキルまたはｎ−アルコキシである。
しかしながら、アルケニル基またはアルケニルオキシ基を含有する同族化合物を使用することもできる。式Ｂ３Ｉで表される化合物は好適である。
【００７３】
Ｒa、Ｒb、Ｒ、Ｒ1、Ｒ2およびＲ4の定義中の「アルキル」および「アルコキシ」の用語は、Ｒa、Ｒ、Ｒ1、Ｒ2およびＲ4の場合は炭素原子１〜１２個を有し、Ｒbの場合は炭素原子１〜５個を有する直鎖状および分枝鎖状アルキル基およびアルコキシ基、特に直鎖状基を包含する。特に好適なアルキルおよびアルコキシ基は、エチル、プロピル、ブチル、ペンチル、ヘキシル、ヘプチル、エトキシ、プロポキシ、ブトキシ、ペントキシ、ヘキソキシまたはヘプトキシであり、およびまたメチル、オクチル、ノニル、デシル、ウンデシル、ドデシル、メトキシ、オクトキシ、ノノキシ、デコキシ、ウンデコキシまたはドデコキシであることができる。
【００７４】
Ｒa、Ｒ、Ｒ1、Ｒ2、Ｒ3およびＲ4の定義中の「アルケニル」の用語は、Ｒa、Ｒ、Ｒ1、Ｒ2およびＲ4の場合はそれぞれ、炭素原子２〜１２個を有し、そしてＲ3の場合は炭素原子２〜７個を有する直鎖状および分枝鎖状アルケニル基、特に直鎖状基を包含する。特に好適なアルケニル基は、Ｃ2〜Ｃ7−１Ｅ−アルケニル、Ｃ4〜Ｃ7−３Ｅ−アルケニル、Ｃ5〜Ｃ7−４−アルケニル、Ｃ6〜Ｃ7−５−アルケニルおよびＣ7−６−アルケニル、特にＣ2〜Ｃ7−１Ｅ−アルケニル、Ｃ4〜Ｃ7−３Ｅ−アルケニルおよびＣ5〜Ｃ7−４−アルケニルである。好適アルケニル基の例には、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどがある。５個までの炭素原子を有する基は一般に好適である。
【００７５】
Ｒaの定義中の「アルケニルオキシ」の用語は、炭素原子２〜１２個を有する直鎖状および分枝鎖状アルケニルオキシ基、特に直鎖状基を包含する。特に、この基はビニルオキシ、プロピレ−１−または−２−エニルオキシ（ｐｒｏｐｙｌ−１−  ｏｒ  −２−  ｅｎｙｌｏｘｙ）、ブテ−１−、−２−または−３−エニルオキシ（ｂｕｔ−１−，−２−  ｏｒ  −３−ｅｎｙｌｏｘｙ）、ペンテ−１−、−２−、−３−または−４−エニルオキシ（ｐｅｎｔ−１−，−２−，−３−  ｏｒ  −４−ｅｎｙｌｏｘｙ）、ヘキセ−１−、−２−、−３−、−４−または−５−エニルオキシ（ｈｅｘ−１−，−２−，−３−，−４−  ｏｒ  −５−ｅｎｙｌｏｘｙ）あるいはヘプテ−１−、−２−、−３−、−４−、−５−または−６−エニルオキシ（ｈｅｐｔ−１−，−２−，−３−，−４−，−５−ｏｒ  −６−ｅｎｙｌｏｘｙ）を意味し、
【００７６】
およびまたオクテ−１−、−２−、−３−、−４−、−５−、−６−または−７−エニルオキシ（ｏｃｔ−１−，−２−，−３−，−４−，−５−，−６−  ｏｒ  −７−ｅｎｙｌｏｘｙ）、ノネ−１−、−２−、−３−、−４−、−５−、−６−、−７−または−８−エニルオキシ（ｎｏｎ−１−，−２−，−３−，−４−，−５−，−６−，−７−  ｏｒ  −８−ｅｎｙｌｏｘｙ）、デセ−１−、−２−、−３−、−４−、−５−、−６−、−７−、−８−または−９−エニルオキシ（ｄｅｃ−１−，−２−，−３−，−４−，−５−，−６−，−７−，−８−  ｏｒ  −９−ｅｎｙｌｏｘｙ）、ウンデセ−１−、−２−、−３−、−４−、−５−、−６−、−７−、−８−、−９−または−１０−エニルオキシ（ｕｎｄｅｃ−１−，−２−，−３−，−４−，−５−，−６−，−７−，−８−，−９−  ｏｒ  −１０−ｅｎｙｌｏｘｙ）あるいはドデセ−１−、−２−、−３−、−４−、−５−、−６−、−７−、−８−、−９−、−１０−または−１１−エニルオキシ（ｄｏｄｅｃ−１−，−２−，−３−，−４−，−５−，−６−，−７−，−８−，−９−，−１０−  ｏｒ  −１１−ｅｎｙｌｏｘｙ）を意味することができる。
【００７７】
本発明による混合物は、式ＩＡで表わされる化合物および式ＩＢで表わされる化合物ならびに好ましくはグループＢ１、Ｂ２およびＢ３の少なくとも一つからの化合物を含有する。これらの混合物は好ましくは、グループＢ１からの１種または２種以上の化合物およびグループＢ２および（または）グループＢ３からの１種または２種以上の化合物を含有する。
好適態様において、本発明による液晶媒体は、３種、４種、５種または６種の式ＩＡで表わされる化合物および（または）式ＩＢおよびＩＣで表わされる化合物を含有する；これらの化合物の含有量は、総重量に基づき、一般に２０〜７０重量％、好ましくは４０〜７０重量％である。
さらに別の好適態様において、混合物は下記成分を含有する：
−  下記式で表わされる１種または２種以上の化合物：
【００７８】
【化６４】
0004489195.tif 000049
各式中、Ｒ1、Ｒ2およびＬは、成分Ｂの化合物について示されている好適意味を有する。液晶混合物中のこれらの化合物の割合は、好ましくは０〜４５％、特に５〜３０％である；
【００７９】
−  式IIIｂ、式IIIｄ、式IIIｆ、式IIIｈ、式IIIｉ、式IIIｓおよび式IIIｕで表わされる化合物から選択される１種または２種以上の化合物、特に１種、２種、３種または４種の化合物；
−  式IIｂ１、式IIｂ２、式IIｂ３、式IIｃ１および式IIｃ２で表わされる化合物から選択される少なくとも２種の化合物、液晶混合物中のこれらの化合物の割合は、好ましくは０〜６０重量％、特に１０〜４５重量％である；
−  式Ｔ１または式Ｔ２で表わされる１種または２種以上の化合物、特に式Ｔ２ａおよび（または）式Ｔ２ｂで表わされる１種または２種以上の化合物、液晶混合物中のこれらの化合物の割合は、好ましくは０〜２５％、特に１〜１５％である。
【００８０】
もう一つの特に好適な態様は、下記成分からなる液晶混合物に関する：
−  式ＡＩまたは式ＡIIで表わされる少なくとも２種の化合物；
−  ＲまたはＲ1がトランス−アルケニル基またはトランス−アルケニルオキシ基である１種または２種以上の化合物；
−  下記群から選択される１種または２種以上の化合物：
【化６５】
0004489195.tif 000050
【００８１】
各式中、Ｒ1およびＲ2は、成分Ｂの化合物について示されている好適意味を有する。上記化合物中に存在する１,４−フェニレン基はまた、フッ素により置換されていてもよい。ただし、上記式IV6で表わされる化合物は、式ICで表わされる化合物と同一ではない。；
−  下記式で表わされる１種または２種以上の化合物：
【化６６】
0004489195.tif 000051
【００８２】
各式中、Ｒ、Ｒ1およびＲ2は、上記定義のとおりである。
本発明による混合物は、特に厚い層厚さを有するＳＬＣＤで使用した場合、非常に短い総合応答時間（ｔover＝ｔon＋ｔoff）を有する点で際立っている。この短い総合応答時間は、カーソルを干渉を受けずに移動させることができるディスプレイを可能にするラップトップ用のディスプレイとして使用されるＳＬＣＤにおいて特に重要な要件である。
本発明に従いＳＴＮセルに使用される液晶混合物は、△ε≧１をもって、誘電的に正である。△ε≧３を有する液晶混合物、非常に特に△ε≧５を有する液晶混合物は、特に好適な液晶混合物として挙げられる。
【００８３】
本発明による液晶混合物は、しきい値電圧Ｖ(10,0,20)および回転粘度γ1について好ましい数値を有する。光路差ｄ・△ｎの数値が特定されている場合、層厚さｄの数値は、光学異方性△ｎにより決定される。特にｄ・△ｎ値が比較的大きい場合、比較的大きい光学異方性値を有する本発明による液晶混合物を使用すると一般に好適である。これは比較的小さいｄ値を選択することができるからであり、その結果として、好ましい応答時間値が得られる。しかしながら、比較的小さい△ｎ値を有する本発明による液晶混合物を含有する本発明による液晶ディスプレイはまた、応答時間について有利な数値を有することを特徴とする。
本発明による液晶混合物はまた、電気光学特性曲線の急峻度にかかわり有利な数値を有することを特徴とし、従って高時分割比で、特に２０℃以上の温度において動作させることができる。さらにまた、本発明による液晶混合物は高い安定性を有し、かつまた好ましい電気抵抗値およびしきい値電圧の周波数依存性を有する。
【００８４】
本発明による液晶ディスプレイは広い動作温度およびコントラストに対する良好な角度依存性を有する。
偏光子、電極基板およびそれぞれそこに隣接している各液晶分子の優先配向（ディレクター）が通常、一方の電極から他方の電極までの間で１６０゜〜７２０゜の数値で相互にねじれているように処理されている表面を有する電極からの本発明による液晶表示素子の構築は、この形式の表示素子に慣用の構造に相当する。本明細書で使用されている通常の構造の用語は広い意味で使用されており、誘導型および改変型のＳＴＮセルの全部を包含し、特にまたマトリックス表示素子および追加のマグネットを備えた表示素子を包含する。
２枚の外側基板の表面チルト角は同一または相違していてもよい。同一チルト角が好ましい。ＳＴＮディスプレイにおいて、このプレチルト角は１゜〜３０゜、好ましくは１゜〜１２゜、特に３゜〜１０゜である。
【００８５】
このディスプレイにおいて、配向膜から配向膜までのＳＴＮ混合物のねじれ角は、１００゜〜６００゜、好ましくは１７０゜〜３００゜、特に１８０゜〜２７０゜の数値を有する。
本発明に従い使用することができる液晶混合物は、それ自体慣用の方法で製造される。一般に、少ない方の量で使用される成分の所望量を基本成分を構成する成分中に、有利には高められた温度で溶解させる。成分を有機溶剤、例えばアセトン、クロロホルムまたはメタノール中の溶液を混合し、次いで混合後、例えば蒸留により溶剤を再除去することもできる。
この誘電体はまた、当業者に公知であって、刊行物に記載されている追加の添加剤を含有することができる。例えば、０〜１５％の多色性染料を添加することができる。
【００８６】
本出願明細書および下記の例において、液晶化合物の構造は頭文字で示されており、化学式への変換は下記表Ａおよび表Ｂを用いて行うことができる。基ＣnＨ2n+1および基ＣmＨ2m+1は全部がそれぞれ、ｎ個またはｍ個の炭素原子を含有する直鎖状アルキル基である。アルケニル基はトランス−配置を有する。表Ｂ中のコードは自明である。表Ａにおいて、基本構造に関する頭文字のみが示されている。各化合物について、基本構造に関する頭文字の後に、ダッシュにより分離して、置換基Ｒ1、Ｒ2、Ｌ1、Ｌ2およびＬ3に関するコードが示されている：
【００８７】
【表１】
0004489195.tif 000052
【００８８】
これらのＳＴＮディスプレイは好ましくは、表ＡおよびＢからの１種または２種以上の化合物を包含する液晶混合物を含有する。
表Ａ：
（Ｌ1、Ｌ2、Ｌ3はそれぞれ相互に独立して、ＨまたはＦである）
【化６７】
0004489195.tif 000053
【００８９】
表Ｂ：
【化６８】
0004489195.tif 000054
【００９０】
【化６９】
0004489195.tif 000055
【００９１】
【発明の実施の形態】
以下の例は本発明を説明しようとするものであって、本発明を制限するものではない。
下記の略語を使用する：
Ｓ−Ｎ        スメクティック−ネマティック相転移温度、
Ｎ−Ｉ        ネマティック−アイソトロピック相転移温度、
ｃ．ｐ．      透明点、
ｖｉｓｃ．    回転粘度（ｍＰａ.ｓ）、
△ｎ          光学異方性（５８９ｎｍ、２０℃）
ｔon          スイッチ  オンから最高コントラストの９０％に到達するまでの時間、
ｔoff         スイッチ  オフから最高コントラストの１０％に到達するまでの時間、
【００９２】
急峻度        （（Ｖ90／Ｖ10）−１）・１００％
Ｖ10          しきい値電圧＝１０％の相対コントラストにおける固有電圧（これはまた、簡潔にするためにＶ(10,0,20)として表わされる）、
Ｖ90          ９０％の相対コントラストにおける固有電圧、
ｐ            ピッチ
Ｖｏｐ          動作電圧
【００９３】
【数１】
0004489195.tif 000056
【００９４】
本明細書全体にわたり、温度は全部が℃で示されている。パーセンテージは重量パーセントである。別段の記載がないかぎり、応答時間および粘度に関する数値は２０℃の温度における数値である。別段の記載がないかぎり、応答時間は、スイッチ−オン時間およびスイッチ−オフ時間の平均値ｔAVEである。
別段の記載がないかぎり、ＳＬＣＤは時分割駆動でアドレスした（時分割比：１：２４０、バイアス：１：１６）。
【００９５】
混合物例
例Ａ
【表２】
0004489195.tif 000057
【００９６】
例Ｂ
【表３】
0004489195.tif 000058
【００９７】
例Ｃ
【表４】
0004489195.tif 000059
【００９８】
例Ｄ
【表５】
0004489195.tif 000060